(57)【要約】【課題】生産性、環境適性に優れ、且つ曲率半径が小さい物品に装着した場合にもラベル端部が浮き上がり難いラベルを提供することである。【解決手段】本発明の実施形態の一例であるラベル１０は、ラベル基材１１と、ラベル基材１１の一方の面上に形成された粘着剤層１２とを備える。粘着剤層１２は、エマルジョン型粘着剤を用いて形成され、ゲル分率が３０〜５０重量％の範囲内である。ラベル１０は、乾電池５１に装着される乾電池用ラベルであって、ラベル基材１１の表面側にデザイン印刷層１３及び表面保護層１４を備え、ラベル基材１１の裏面側に金属蒸着層（金属層）２０及び保護層２１を備えている。【選択図】図１
2015114654.tif 000002
【特許請求の範囲】
【請求項１】
物品の曲面に沿って貼着されるラベルであって、
ラベル基材と、
前記ラベル基材の一方の面上に形成された粘着剤層と、
を備え、
前記粘着剤層は、エマルジョン型粘着剤を用いて形成され、ゲル分率が３０〜５０重量％の範囲内であることを特徴とするラベル。
【請求項２】
前記ラベル基材は、前記物品の曲面に沿う方向のリングクラッシュ法における圧縮強度が１０〜５０Ｎである、請求項１に記載のラベル。
【請求項３】
前記ラベル基材と前記粘着剤層との間に形成された金属層を備える、請求項１又は２に記載のラベル。
【請求項４】
前記金属層と前記粘着剤層との間に形成された、紫外線硬化樹脂を主成分とする保護層を備える、請求項３に記載のラベル。
【請求項５】
請求項１〜４のいずれか１項に記載のラベルと、
曲率半径が１〜５０ｍｍである曲面を有する物品と、
を備え、
前記ラベルは、前記物品の前記曲面に貼着されたことを特徴とするラベル付き物品。
【請求項６】
前記物品が乾電池である、請求項５に記載のラベル付き物品。
【発明の詳細な説明】
【技術分野】
【０００１】
本発明は、曲面を有する物品に装着するのに適したラベル、及びラベル付き物品に関する。
【背景技術】
【０００２】
例えば、乾電池等の曲率半径が小さい物品に装着（貼着）されるラベルは、物品の曲面に沿った方向のラベル端部（例えば、ラベルの巻付始端部に重ね合わされるラベルの巻付終端部）が浮き上がり易い。特に、ラベル基材としてポリエチレンテレフタレート（ＰＥＴ）フィルム等のコシの強いフィルムを用いた場合は、ラベル基材の剛性によりラベル端部が外側に反り易くなり、ラベル端部の浮き上がりがより発生し易くなる。これは、曲面を有する物品に貼着されるＰＯＰラベル等のタックラベルにおいても同様である。
【０００３】
特許文献１は、ラベル基材の裏面に、有機溶剤に溶解した樹脂を用いて形成されたコーティング層と、コーティング層上に形成された粘着剤層とを備え、ラベル基材の表面に、紫外線硬化型インキを用いて形成される印刷層を備えたラベルを開示している。特許文献１では、コーティング層を設けてラベルに湾曲癖を付けることでラベルの巻付終端部の浮き上がりを防止できると記載している。
【先行技術文献】
【特許文献】
【０００４】
【特許文献１】特開平０７−２７１３００号公報
【発明の概要】
【発明が解決しようとする課題】
【０００５】
ところで、生産性の向上や環境負荷の低減等の観点から、粘着剤層の形成にエマルジョン型粘着剤を用いることが望まれている。しかし、乾電池等の曲率半径が小さい物品に装着されるラベルの粘着剤層を、エマルジョン型粘着剤を用いて形成した場合、溶剤型粘着剤を用いて形成した粘着剤層を備えるラベルと比べて、上記浮き上がりの問題がより顕著になる。
【課題を解決するための手段】
【０００６】
本発明に係るラベルは、物品の曲面に沿って貼着されるラベルであって、ラベル基材と、前記ラベル基材の一方の面上に形成された粘着剤層と、を備え、前記粘着剤層は、エマルジョン型粘着剤を用いて形成され、ゲル分率が３０〜５０重量％の範囲内であることを特徴とする。
【０００７】
本発明に係るラベルにおいて、前記ラベル基材は、前記物品の曲面に沿う方向のリングクラッシュ法における圧縮強度が１０〜５０Ｎであることが好ましい。かかる構成は、特に乾電池用ラベルやＰＯＰラベルに好適である。
【０００８】
また、本発明に係るラベルは、前記ラベル基材と前記粘着剤層との間に形成された金属層を備えることができる。金属層を備えたラベルは、特に乾電池用ラベルに好適であり、この場合、前記金属層と前記粘着剤層との間に形成された、紫外線硬化樹脂を主成分とする保護層をさらに備えることが好ましい。
【０００９】
本発明に係るラベル付き物品は、上記ラベルと、曲率半径が１〜５０ｍｍである曲面を有する物品と、を備え、前記ラベルは、前記物品の前記曲面に貼着されたことを特徴とする。
【発明の効果】
【００１０】
本発明によれば、生産性、環境適性に優れ、且つ曲率半径が小さい物品に装着した場合にもラベル端部が浮き上がり難いラベルを提供することができる。本発明のラベルは、例えば、ラベル基材にコシの強いフィルムを適用した場合であっても、物品からのラベル端部の浮き上がりが十分に防止され、見栄えの良い装着形態を実現する。
【図面の簡単な説明】
【００１１】
【図１】本発明の実施形態の一例であるラベルの平面図である。
【図２】図１のＡＡ線断面図である。
【図３】本発明の実施形態の一例であるラベル付き物品を示す図である。
【図４】図３のＢＢ線断面図である。
【図５】ラベルの変形例を示す断面図である。
【図６】ラベル付き物品の変形例を示す図である。
【図７】ラベル付き物品の他の変形例を示す図である。
【発明を実施するための形態】
【００１２】
図面を参照しながら、本発明の実施形態の一例について、以下詳細に説明する。
【００１３】
図１及び図２は、本発明の実施形態の一例であるラベル１０を示す。
ラベル１０は、ラベル基材１１と、ラベル基材１１の一方の面上に形成された粘着剤層１２とを備える。以下では、粘着剤層１２が形成されるラベル基材１１の一方の面を「裏面」とし、裏面と反対側の面を「表面」とする。ラベル１０は、乾電池５１（図３等参照）に装着される乾電池用ラベルであって、ラベル基材１１の表面側にデザイン印刷層１３及び表面保護層１４を備え、ラベル基材１１の裏面側に金属蒸着層（金属層）２０及び保護層２１を備えている。なお、図１の矢印で示す方向が、乾電池５１に装着されたときに、円筒型の乾電池５１の軸方向（以下、「上下方向」という）に沿った方向となる。
【００１４】
ラベル１０は、例えば、ラベル基材１１の裏面上の全域に形成された金属蒸着層２０を備える。金属蒸着層２０上には、保護層２１を介して粘着剤層１２が形成されることが好適である。保護層２１は、例えば、金属蒸着層２０上の全域に形成される。粘着剤層１２は、所定のパターンで形成されてもよいが、好ましくは保護層２１上の全域に形成される。
【００１５】
ラベル１０は、例えば、デザイン等に応じて所望のパターンでラベル基材１１の表面上に形成されたデザイン印刷層１３を備える。但し、接着性の観点から、後述するオーバーラップ部２２（図４等参照）の内側に位置するラベル端部（以下、「巻付始端部」という）には、デザイン印刷層１３を形成しないことが好適である。表面保護層１４は、例えばデザイン印刷層１３を覆って形成され、デザイン印刷層１３を保護する機能を有する。但し、乾電池５１の上面及び下面に装着される部分には、表面保護層１４を形成しないことが好適である。
【００１６】
ラベル１０は、粘着剤層１２を保護するために剥離紙１００上に仮貼着されていることが好適であり、乾電池５１に装着する際に剥離紙１００から剥離される。詳しくは後述するように、ラベル１０は、長尺状の剥離紙１００上に複数並んで配置されている。
【００１７】
［ラベル基材１１］
ラベル基材１１は、特に限定されず、従来公知のラベル基材を使用することができる。ラベル基材１１としては、例えば、プラスチックフィルム、不織布、紙、合成紙、発泡樹脂シートなどが挙げられる。中でも、プラスチックフィルムが好ましい。
【００１８】
上記プラスチックフィルムを形成する樹脂の種類は、要求物性、用途、コストなどに応じて、適宜選択することが可能であり、特に限定されないが、例えば、ポリエチレン、ポリプロピレン、環状オレフィンなどのポリオレフィン系樹脂、ポリエチレンテレフタレート（ＰＥＴ）などのポリエステル系樹脂、ポリ塩化ビニル系樹脂、ポリアミド系樹脂、ポリスチレン系樹脂などが挙げられる。中でも、ラベリング適性の観点から、ポリエステル系樹脂が好ましい。即ち、上記プラスチックフィルムは、ポリエステル系樹脂からなるポリエステル系フィルムが好ましく、より好ましくはＰＥＴ系フィルムである。上記樹脂は、１種のみを用いてもよいし、２種以上を用いてもよい。
【００１９】
上記プラスチックフィルムは、単層構成であってもよいし、積層構成を有していてもよい。即ち、上記プラスチックフィルムは、単層フィルムであってもよいし、要求物性、用途などに応じて、複数のフィルム層を積層した積層フィルムであってもよい。また、積層フィルムの場合、同種の樹脂からなるフィルム層を積層していてもよいし、異なる樹脂からなるフィルム層を積層していてもよい。
【００２０】
上記プラスチックフィルムは、無延伸フィルムであってもよいし、延伸フィルムであってもよい。中でも、プラスチックフィルムがシュリンクフィルム（熱収縮性フィルム）である場合には、シュリンク特性（熱収縮特性）を発揮する観点から、１軸、２軸又は多軸に延伸したフィルムであることが好ましい。上記プラスチックフィルムが積層フィルムの場合には、積層フィルム中の少なくとも１層のフィルム層が延伸されていることが好ましい。上記プラスチックフィルムとしては、１軸又は２軸延伸フィルムが好ましく、中でも、一方向にのみ熱収縮性を有する観点から、フィルムの１軸方向に強く延伸しているフィルム（実質的に１軸延伸されたフィルム）がより好ましい。
【００２１】
上記プラスチックフィルムは、溶融製膜又は溶液製膜などの慣用の方法によって作製することができる。また、市販のプラスチックフィルム（シュリンクフィルムなど）を用いることも可能である。積層構成のプラスチックフィルムを作製する場合、積層の方法としては、慣用の方法、例えば共押出法、ドライラミネート法などを用いることが可能である。プラスチックフィルムに延伸を施す方法としては、例えば、長手方向（フィルムの製造ライン方向であってＭＤ方向とも称する）及び幅方向（長手方向と直交する方向であってＴＤ方向とも称する）の２軸延伸、長手方向又は幅方向の１軸延伸等を用いることができる。延伸方式は、例えば、ロール方式、テンター方式、チューブ方式等を用いることができる。例えば、長手方向に熱収縮性を有する実質的に１軸延伸されたシュリンクフィルムの延伸処理は、幅方向に１．０１〜１．５倍、好ましくは１．０５〜１．３倍程度、長手方向に２〜６倍、好ましくは２．５〜５倍程度延伸することにより行うことができる。
【００２２】
本実施形態では、乾電池５１への密着性等の観点から、シュリンクフィルムが好ましい。中でも、乾電池５１へのラベリング適性の観点から、ポリエステル系シュリンクフィルムがより好ましく、ＰＥＴ系シュリンクフィルムが特に好ましい。シュリンクフィルムは、１４０℃のグリセリン浴で１０秒間熱収縮した際の熱収縮率（１４０℃×１０秒）が、長手方向に３０〜６０％、幅方向に０〜１０％であることが好ましい。また、８０℃のグリセリン浴で１０秒間熱収縮した際の熱収縮率（８０℃１０秒間）は、長手方向に−１〜５％、幅方向に−１〜５％であることが好ましい。シュリンクラベルは、その長手方向が乾電池５１の周方向に、幅方向が乾電池５１の上下方向にそれぞれ沿うように装着されることが好ましい。
【００２３】
特に乾電池用ラベルや後述のＰＯＰラベルの場合、ラベル基材１１には、コシの強いフィルムを用いることが好ましい。具体的には、ラベル１０が貼着される物品の曲面に沿う方向のリングクラッシュ法における圧縮強度が１０〜５０Ｎの範囲内にあるフィルムを用いることが好ましい。フィルムの当該圧縮強度は、より好ましくは５〜４０Ｎ、特に好ましくは１５〜３５Ｎである。圧縮強度が当該範囲内であれば、ラベリング適性やラベルの自立性が良好になると共に、改良された粘着剤層１２によって物品との良好な接着状態を維持できる。
【００２４】
本明細書において、ラベル基材の「リングクラッシュ法における圧縮強度」とは、紙及び板紙の圧縮強さ試験方法であるリングクラッシュ法（ＪＩＳ  Ｐ８１２６）に準拠して測定される圧縮強度を意味する。測定条件等は、下記の通りである。
［試験片］
ＴＤ方向（幅方向）長さ：１５２．５ｍｍ
ＭＤ方向（長手方向）長さ：１２．５ｍｍ
圧縮方向：ＭＤ方向
［測定速度］
１３ｍｍ／ｍｉｎ
［測定機器］
株式会社島津製作所製オートグラフＡＧＸ
【００２５】
なお、ラベル基材１１は、透明又は不透明のいずれでもよい。透明性に優れたラベル基材１１の場合、ラベル基材１１のヘイズ値［ＪＩＳ Ｋ ７１３６準拠、厚み４０μｍ換算、単位：％］は、２０％未満が好ましく、より好ましくは１０％未満である。ヘイズ値が２０％以上の場合には、裏刷り（ラベル基材を通して印刷を見せるタイプ）のラベルの場合、製品とした際に、印刷が曇り、加飾性が低下することがある。但し、ヘイズ値が２０％以上の場合であっても、上記裏刷り用途以外の用途においては十分に使用可能である。上記透明性に優れたラベル基材１１は、無色であることが好ましいが、透明性を損なわない範囲で着色されていてもよい。
【００２６】
ラベル基材１１の厚みは、特に限定されないが、２０〜１００μｍが好ましく、より好ましくは２５〜６０μｍであり、特に好ましくは３０〜５０μｍである。ラベル基材１１の表面及び裏面には、必要に応じて、コロナ放電処理やプライマー処理等の慣用の表面処理が施されていてもよい。
【００２７】
［粘着剤層１２］
粘着剤層１２は、エマルジョン型粘着剤を用いて形成される。粘着剤層１２は、常温で粘着性を有する層であって、これによりラベル１０を物品に貼り付けることができる。即ち、ラベル１０は、いわゆるタックラベルである。
【００２８】
粘着剤層１２は、例えば、金属蒸着層２０及び保護層２１が形成されたラベル基材１１の裏面上に、エマルジョン型粘着剤を塗布し、これを乾燥して形成する、又は剥離紙１００の表面上にエマルジョン型粘着剤を塗布し、これを乾燥して形成することができる。エマルジョン型粘着剤の塗布方法は、特に制限されず、例えばコンマコーター、ブレードコーター、グラビアコーター等のロールコーター、スロットダイコーター、リップコーター、カーテンコーター等のコーティング装置を用いた方法が適用できる。
【００２９】
粘着剤層１２に適用されるエマルジョン型粘着剤は、ラジカル重合性不飽和単量体を重合してなる樹脂成分（ポリマーエマルジョン）、界面活性剤、及び水を含む。また、エマルジョン型粘着剤は、粘着性付与剤を含むことが好ましい。また、エマルジョン型粘着剤には、樹脂成分の架橋性官能基等と反応する硬化剤を添加することが好ましい。硬化剤には、例えば、オキサゾリン系化合物、カルボジイミド系化合物、エポキシ系化合物、アジリジン系化合物、イソシアネート系化合物、メラミン系化合物、金属錯体等の金属系化合物、アミン系化合物等を用いることができる。
【００３０】
上記ポリマーエマルジョンは、重合開始剤の存在下、従来公知の乳化重合法により得ることができる。例えば、ラジカル重合性不飽和単量体、界面活性剤、及び水を用いて平均粒子径０．５〜２μｍ程度の単量体エマルジョンを作製した後、ラジカル重合を行う。単量体エマルジョンの作製には、例えば、超音波乳化機やホモミキサー等の分散機を使用することができる。なお、ポリマーエマルジョンの分子量や分子量分布を制御するために連鎖移動剤として、メルカプタン系、チオグリコール系、β−メルカプトプロピオン酸系のアルキルエステルを使用してもよい。
【００３１】
上記ラジカル重合性不飽和単量体は、アルキル基の炭素数が１〜１４の(メタ)アクリル酸アルキルエステルを主成分とするものが好ましい。（メタ）アクリル酸アルキルエステルとしては、アクリル酸メチル、アクリル酸エチル、アクリル酸プロピル、アクリル酸イソプロピル、アクリル酸ブチル、アクリル酸イソブチル、アクリル酸ヘキシル、アクリル酸オクチル、アクリル酸２−エチルヘキシル、アクリル酸デシル、アクリル酸ドデシル等の直鎖又は分岐脂肪族アルコールのアクリル酸エステル、及びこれらに対応するメタクリル酸エステルなどが例示できる。
【００３２】
上記ラジカル重合性不飽和単量体は、カルボキシル基含有単量体を０．１〜２０重量％含有することが好ましい。カルボキシル基含有単量体としては、アクリル酸、メタクリル酸、無水マレイン酸、マレイン酸、イタコン酸、クロトン酸などが例示できる。また、ラジカル重合性不飽和単量体としては、上記以外の単量体を必要に応じて使用することもできる。
【００３３】
上記界面活性剤としては、ラジカル重合性不飽和単量体（樹脂成分）を水媒体中に乳化分散させる機能を有するものであれば特に限定されず、反応性界面活性剤、非反応性界面活性剤のいずれであってもよい。これらは、単独で用いてもよいし、２種以上を併用してもよい。界面活性剤の使用量は、特に制限されないが、ラジカル重合性不飽和単量体に対して０．１〜５重量％であることが好ましい。
【００３４】
上記粘着付与剤としては、ロジン系樹脂、テルペン系樹脂、芳香族系石油樹脂、脂肪族系石油樹脂などが好適である。
【００３５】
粘着剤層１２は、３０〜５０重量％のゲル分率を有する。粘着剤層１２のゲル分率を当該範囲内に調整することで、ラベル基材にコシの強いフィルムを適用した場合であっても粘着剤層１２の接着力を向上させ曲面を有する物品（例えば、曲率半径が１〜５０ｍｍ）に良好に貼着することができ、特に、乾電池５１等の曲率半径が小さい物品（例えば、曲率半径が３〜１０ｍｍ）に対しても良好な装着形態が得られる。特に、曲率半径の小さい物品（曲率半径が２〜３５ｍｍ）への装着について、粘着剤層１２のゲル分率は、３５〜４５重量％が特に好ましい。粘着剤層１２のゲル分率は、上記ポリマーエマルジョンの組成や分子量、上記硬化剤の種類や含有量などを変更することによって調整することができる。
【００３６】
本明細書において、粘着剤層の「ゲル分率」とは、下記の方法により測定・定義されるゲル分率を意味する。
ゲル分率（重量％）：粘着剤層を２００メッシュの金網で包んだものの重量を測定し、該重量を浸漬前重量とする。粘着剤層を２００メッシュの金網で包んだものを、テトラヒドロフランに２４時間浸漬させた後、１時間超音波照射を行い、テトラヒドロフランから取り出して、テトラヒドロフランを乾燥、除去させた後の重量を測定し、該重量を浸漬後重量とする。そして、下記式より、ゲル分率を求める。
ゲル分率＝（浸漬後重量−金網の重量）／（浸漬前重量−金網の重量）×１００
【００３７】
［デザイン印刷層１３］
デザイン印刷層１３は、商品名やデザイン、使用上の注意事項等を表示するための層である。デザイン印刷層１３は、デザイン等のパターンに応じて印刷インキをラベル基材１１上に塗布した後、乾燥や紫外線（ＵＶ）照射によってインキ成分を固化することで形成される。デザイン印刷層１３の形成には、従来公知の印刷インキを用いることができる。この印刷インキを用いて、グラビア印刷、フレキソ印刷、又は凸版輪転印刷等を行なうことで、ラベル基材１１の表面にデザイン印刷層１３が形成される。
【００３８】
デザイン印刷層１３の厚みは、例えば０．５〜１０μｍ程度であり、好ましくは１〜５μｍ程度である。デザイン印刷層１３は、金属蒸着層２０よりも表側に設けられていればよいが、好ましくは図２に示すようにラベル基材１１を介して金属蒸着層２０と反対側（ラベル基材１１の表面側）に設けられる。これにより、良好な金属光沢が得られる。なお、上記のように、巻付始端部にはデザイン印刷層１３を形成しないことが好適である。これにより、オーバーラップ部２２の接着力が向上する。
【００３９】
［表面保護層１４］
表面保護層１４は、例えば、デザイン印刷層１３を保護するために設けられる。また、滑り性や表面光沢性を改良する役割を果たす場合もある。表面保護層１４は、デザイン印刷層１３を透視できる程度に透明性を有する層であれば特に限定されないが、例えば、ラベル基材１１を構成するフィルムとして例示したもののうち、透明性を有するフィルムをラミネートして形成されてもよいし、周知慣用の透明性を有する印刷インキ（例えば、色材を含まないインキ）を用いてグラビア印刷法やフレキソ印刷法、凸版輪転印刷法等によって形成されてもよい。
【００４０】
表面保護層１４の厚みは、例えば０．１〜５μｍ程度であり、好ましくは０．５〜３μｍ程度である。表面保護層１４は、上記のように、デザイン印刷層１３上において、乾電池５１の上面及び下面に装着される部分以外に形成されることが好適である。乾電池５１の上面及び下面に装着される部分は、熱収縮することにより上面及び下面に密着するため、当該部分に表面保護層１４を設けないことでラベル基材１１の熱収縮が容易になり、良好な装着形態が得られ易くなる。
【００４１】
［金属蒸着層２０］
金属蒸着層２０は、ラベル１０に金属光沢を付与するために設けられる。金属蒸着層２０は、上記のように、ラベル基材１１を介してデザイン印刷層１３と反対側に設けられることが好適である。金属蒸着層２０は、例えば、厚みが０．００５μｍ〜０．２μｍであり、好ましくは０．０１５μｍ〜０．１５μｍであり、より好ましくは０．０３５μｍ〜０．１μｍの薄膜層である。金属蒸着層２０は、アルミニウム、ニッケル、スズ、銀等の金属をラベル基材１１の裏面上に真空蒸着することにより形成できる。特に、アルミニウムを主成分とすることが好ましい。なお、金属蒸着層に代えて、アルミニウム箔等の金属箔を積層して金属層を形成することもできる。
【００４２】
ところで、アルミニウムは、乾電池５１の発電要素を収納するケース表面の金属である鉄やニッケルよりも電気化学的に卑である。したがって、金属蒸着層２０と乾電池５１の表面とが電気的に接触する（短絡する）と、局部電池が形成されて電気化学的に卑なアルミニウムの溶出が起こる。これにより、金属蒸着層２０は部分的に金属光沢を失い、外観上の不具合を生じることになる。
【００４３】
［保護層２１］
保護層２１は、金属蒸着層２０と粘着剤層１２との間に形成され、金属蒸着層２０の金属光沢を維持する役割を果たす。即ち、保護層２１は、金属蒸着層２０と粘着剤層１２とが触れることを防止して、金属蒸着層２０を保護するために設けられる。粘着剤層１２は、上記のように、水分を吸収し易いことから、金属蒸着層２０と粘着剤層１２とを接触させると、粘着剤層１２が吸収した水分の影響により金属蒸着層２０と乾電池５１の表面とが短絡して金属光沢が失われる。ラベル１０によれば、保護層２１を形成することにより、当該短絡を防止することが可能となる。
【００４４】
保護層２１は、環境負荷低減、疎水性等の観点から、紫外線硬化樹脂を主成分とすることが好適である。紫外線硬化樹脂としては、金属蒸着層２０及び粘着剤層１２との密着性が良好であり、水分を吸収し難いものであれば特に限定されず、例えばアクリル系樹脂を用いることができる。樹脂成分以外の成分としては、光重合開始剤、粘着付与剤、ワックス、可塑剤、架橋剤、微粉末シリカなどの充填剤、着色剤、紫外線吸収剤、酸化防止剤、増感剤などが例示できる。中でも、光重合開始剤、粘着付与剤を含有することが好ましい。紫外線硬化樹脂の樹脂成分としては、エポキシ基やビニルエーテル基を有するカチオン重合性化合物、アクリロイル基やビニル基を有するラジカル重合性化合物などが挙げられる。例えば、当該カチオン重合性化合物としては、エポキシ化合物、ビニルエーテル化合物、オキセタン化合物などが挙げられ、当該ラジカル重合性化合物としては、ウレタンアクリレート系、エポキシアクリレート系、エステルアクリレート系、アクリレート系の化合物などが挙げられる。紫外線硬化型樹脂の光重合開始剤としては、ジアゾニウム塩、トリアリールスルホニウム塩、シラノール／アルミニウム錯体、スルホン酸エステル、イミドスルホネートなどの光カチオン重合開始剤が挙げられる。
【００４５】
保護層２１は、例えば、未硬化状態の樹脂成分（紫外線照射により架橋するアクリル系プレポリマー等）、光重合開始剤、粘着性付与剤等を含有する液状物を、金属蒸着層２０が形成されたラベル基材１１の裏面上に塗布した後、紫外線を照射して樹脂成分を硬化させることで形成される。紫外線照射装置としては、特に限定されず、例えばメタルハライドランプ、高圧水銀ランプ等の高圧放電ランプや、ケミカルランプ、ＬＥＤランプ、ブラックライトランプ、捕虫用蛍光ランプ等の低圧放電ランプなどを用いることができる。上記液状物としては、顔料などの着色剤を含む紫外線硬化型インキ、実質的に着色剤を含まない紫外線硬化型インキ（着色剤を含まないインキは、一般にメジウムインキとも呼ばれる）などの公知の紫外線硬化型インキを用いることができる。上記液状物の塗布方法は、特に限定されず、公知の印刷法、コート法などを用いることができるが、所望の範囲に塗布し易いことから、印刷法を用いることが好ましい。
【００４６】
保護層２１の厚みは、例えば０．１〜５μｍ程度であり、好ましくは０．５〜３μｍ程度である。
【００４７】
［ラベル１０の製造方法］
ラベル１０は、一方の面上にデザイン印刷層１３及び表面保護層１４を、他方の面上に金属蒸着層２０、保護層２１、及び粘着剤層１２をそれぞれ形成した長尺状のラベル基材（以下、「長尺ラベル基材（１１）」という。長尺ラベル基材（１１）を個々のラベルサイズにカットしたものがラベル基材１１である。）を準備し、これを個々のラベルサイズにカットすることで製造される。長尺ラベル基材（１１）は、粘着剤層１２により長尺状の剥離紙１００上に仮貼着された状態で個々のラベルサイズにカットされる。また、当該カット時等において必要により不要部が除去される（カス上げ工程）。こうして、長尺状の剥離紙１００上に、複数のラベル１０が並んだ長尺体（以下、「長尺体（１０）」という）が得られる。後述するように、この長尺体（１０）をラベラーに供給して、連続的にラベル付き乾電池５０を製造する。
【００４８】
図３及び図４は、本発明の実施形態の一例であるラベル付き乾電池５０を示す。
ラベル付き乾電池５０は、上記構成を備えたラベル１０と、乾電池５１とを備えるラベル付き物品である。本実施形態で例示する乾電池５１は、円筒型乾電池であって、乾電池５１の上下方向に沿った側面は一定の曲率半径を有する曲面である。乾電池５１の側面の曲率半径は、そのサイズによって異なるが、例えば３〜５ｍｍである。
【００４９】
ラベル付き乾電池５０において、ラベル１０は、乾電池５１の側面に巻き付けられて、粘着剤層１２により乾電池５１の側面に貼り付いている。ラベル１０は、一部が重なり合ってオーバーラップする筒状体とされ、乾電池５１の側面全体を覆うことが好適である。即ち、ラベル１０には、乾電池５１の曲面に沿った方向のラベルの一端部（巻付始端部）の上に、ラベルの他端部（巻付終端部）が重なって、オーバーラップ部２２が形成されている。筒状にされたラベル１０の上端部及び下端部は、熱収縮により乾電池５１の上面及び下面にそれぞれ密着している。
【００５０】
ラベル付き乾電池５０では、ラベル１０の巻付終端部が巻付始端部上に強く接着しており、オーバーラップ部２２における巻付終端部の大きな浮きは見られない（図４参照）。ラベル１０は巻付終端部において浮き上がり易いが、粘着剤層１２のゲル分率を３０〜５０重量％に調整したことにより当該浮き上がりが抑制されている。即ち、ラベル１０を用いることで、乾電池５１の側面のような曲率半径の小さな曲面に対しても良好な密着性が得られ、見栄えの良い装着形態を実現することができる。ラベル１０は、ラベル基材１１がコシの強いフィルムである場合に特に効果的である。
【００５１】
［ラベル付き乾電池５０の製造方法］
ラベル付き乾電池５０は、従来公知のラベラーを用いて製造できる。ラベラーには、上記長尺体（１０）及び乾電池５１が供給される。剥離紙１００から剥がされたラベル１０は、その上下端部を乾電池５１の上下から突出させた状態で側面に巻き付けられ、粘着剤層１２により乾電池５１の側面に貼り付けられる。このとき、オーバーラップ部２２が形成される。続いて、ラベル１０を加熱することで突出したラベル１０の上下端部を熱収縮させて、乾電池５１の上面、下面に密着させる。こうして、ラベル１０が乾電池５１に装着されたラベル付き乾電池５０が製造される。特に、本発明に係るラベル１０においては、ラベル基材としてコシの強い一軸延伸のＰＥＴ系フィルムを用いることができるので、剥離紙１００からラベル１０を容易に剥がすことができる（ラベリング適性がよい）。
【００５２】
上記実施形態は、本発明の目的を損なわない範囲で適宜設計変更することができる。
以下、図５〜図７を参照しながら、設計変更の一例について説明する。ここでは、上記実施形態と相違する点について説明し、上記実施形態と同様の構成要素には同じ符号を用いて重複する説明を省略する。
【００５３】
図５に示すラベル３０は、金属蒸着層２０及び保護層２１を有さず、ラベル基材１１の裏面上の一部だけに粘着剤層３１が形成されている点、及びオーバーラップ部２２を有さない点で、ラベル１０と異なる。なお、図５の矢印で示す方向が、物品に装着されたときにラベル付き物品（ラベル）の上下方向に沿った方向となる。粘着剤層３１は、例えば、ラベル基材１１の下部側半分だけに形成される。なお、粘着剤層３１は、粘着剤層１２と同様のエマルジョン型粘着剤を用いて形成され、そのゲル分率は３０〜５０重量％の範囲内に調整されている。
【００５４】
ラベル３０は、ＰＯＰラベルとして用いることができる。例えば、図６に示すように、容器６１の本体部の上端から一部（上部側半分）を突出させた状態で、ラベル３０を容器６１に貼り付けることができる。ラベル付き容器６０において、ラベル３０が貼り付けられている部分は曲率半径が小さな曲面（例えば、１〜５０ｍｍ）であるが、ラベル３０は改良された粘着剤層３１により、このような曲面に対してもラベル端部の浮き上がりがなく良好な密着性を有する。なお、ラベル３０が装着される容器は、図６に例示する容器６１に限定されない。
【００５５】
ＰＯＰラベルとして用いられるラベル３０の場合、ラベル基材１１の裏面上の粘着剤層３１が形成されない部分（上部側半分）にも、デザイン印刷層１３及び表面保護層１４を形成してもよい。また、ラベル３０のラベル基材１１には、コシの強いＰＥＴ系フィルムを適用することが自立性の観点から好ましく、乾電池用ラベルのように熱収縮性を有する必要はない。なお、本実施形態では、粘着剤層３１をラベル裏面上の一部にだけ形成した例を示したが、突出部分の裏面に粘着性を有さなければこの形態に限らず、例えば、ラベル裏面の全域に粘着剤層３１を形成し、突出部分に対応する領域に粘着性を消失させるコーティング剤を形成してもよい。
【００５６】
図７に示すラベル付き容器７０は、ボトル状の容器７１の曲面にラベル４０が貼り付けられたものである。ラベル４０には、例えば、ラベル３０と同様の層構成を有するものが適用できる。但し、この場合、粘着剤層はラベル基材の裏面上の全域に形成されることが好ましい。ラベル４０の場合も、改良された粘着剤層により、曲率半径の小さな曲面に対してもラベル端部の浮き上がりがなく良好な密着性を有する。
【００５７】
本発明のラベルが貼着される物品としては、上記物品に限定されず、例えば、調味料、化粧品、医薬品、生活雑貨、文房具、食品、飲料などが収納された曲面を有する容器が挙げられる。本発明のラベルは、曲率半径が１〜５０ｍｍ、より好ましくは２〜３５ｍｍ、特に好ましくは３〜１０ｍｍである曲面を有する容器に対して好適である。なお、物品の形状は、円筒状に限らず、楕円形、多角形等の種々の形状が挙げられ、部分的に曲率半径の小さな曲面を有している形状であればよい。特に、乾電池、リップスティック等の円柱状の細物（例えば、曲率半径が、３〜１０ｍｍ）に対して好適である。
【実施例】
【００５８】
以下、実施例により本発明をさらに説明するが、本発明はこれらの実施例に限定されるものではない。
【００５９】
＜実施例１＞
ラベル基材として、一軸延伸されたＰＥＴ系フィルムを準備した。アクリル系樹脂を主成分とするポリマーエマルジョン、界面活性剤、粘着性付与剤、及び水を含有するエマルジョン型粘着剤Ｂ１を準備し、これを剥離紙に塗布した後、当該粘着剤を乾燥してラベル基材と貼り合せることにより、厚みが２０μｍの粘着剤層を有するラベルＡ１を得た。エマルジョン型粘着剤Ｂ１を用いて形成した粘着剤層のゲル分率は、３０重量％であった。
【００６０】
＜実施例２＞
上記エマルジョン型粘着剤Ｂ１のポリマーエマルジョンの組成や分子量、硬化剤の添加やその含有量などを変更することによって、粘着剤層のゲル分率を３５重量％とした以外は、実施例１と同様にして、ラベルＡ２を得た。
【００６１】
＜実施例３＞
上記エマルジョン型粘着剤Ｂ１のポリマーエマルジョンの組成や分子量、硬化剤の添加やその含有量などを変更することによって、粘着剤層のゲル分率を４０重量％とした以外は、実施例１と同様にして、ラベルＡ３を得た。
【００６２】
＜実施例４＞
上記エマルジョン型粘着剤Ｂ１のポリマーエマルジョンの組成や分子量、硬化剤の添加やその含有量などを変更することによって、粘着剤層のゲル分率を４５重量％とした以外は、実施例１と同様にして、ラベルＡ４を得た。
【００６３】
＜実施例５＞
上記エマルジョン型粘着剤Ｂ１のポリマーエマルジョンの組成や分子量、硬化剤の添加やその含有量などを変更することによって、粘着剤層のゲル分率を５０重量％とした以外は、実施例１と同様にして、ラベルＡ５を得た。
【００６４】
＜比較例１＞
上記エマルジョン型粘着剤Ｂ１のポリマーエマルジョンの組成や分子量、硬化剤の添加やその含有量などを変更することによって、粘着剤層のゲル分率を５５重量％とした以外は、実施例１と同様にして、ラベルＸ１を得た。
【００６５】
＜比較例２＞
エマルジョン型粘着剤Ｙ１を用いて、ゲル分率が２５重量％の粘着剤層を形成した以外は、実施例１と同様にして、ラベルＸ２を得た。
【００６６】
＜比較例３＞
エマルジョン型粘着剤Ｙ２を用いて、ゲル分率が２０重量％の粘着剤層を形成した以外は、実施例１と同様にして、ラベルＸ３を得た。
【００６７】
［粘着剤層のゲル分率（重量％）の測定］
実施例及び比較例で作製したラベルから、粘着剤層を１．０ｇ採取し、これを測定用サンプルとした。上記測定用サンプルを２００メッシュの金網で包んだものの重量を測定し、浸漬前重量とした。上記測定用サンプルを２００メッシュの金網で包んだものを、テトラヒドロフランに２３℃雰囲気下で２４時間浸漬させた後、１時間超音波照射を行い、テトラヒドロフランから取り出して８０℃で２４時間乾燥させ、テトラヒドロフランを除去した。上記浸漬後の測定用サンプルと２００メッシュの金網との重量を測定し、浸漬後重量とした。そして、下記式より、ゲル分率を求めた。
ゲル分率＝（浸漬後重量−金網の重量）／（浸漬前重量−金網の重量）×１００
【００６８】
［浮き評価（巻付試験）］
実施例及び比較例で作製したラベルから、サンプル［長手方向３６ｍｍ×幅方向４５ｍｍ］を採取した。上記サンプルから剥離紙を剥離し、単四電池（曲率半径＝５ｍｍ）に、粘着剤層が内側となるように（単四電池の外面と粘着剤層が接するように）巻き付けた。なお、巻付終端部と巻付始端部とでオーバーラップが形成するように巻き付けた。その後、ラベル上下端部を加熱し、単四電池の上面及び下面にラベルを装着した。その後、常温で２４時間保管した。その後、所定条件（ｉ）（ｉｉ）で７２時間保管した後の、当該保管後のラベルのオーバーラップ部分の巻付終端部の浮きを測定した。所定条件（ｉ）（常温）で７２時間保管した後の浮きを、常温保管後の浮き（ｍｍ）とした。また、所定条件（ｉｉ）（温度８０℃、相対湿度５０％の条件）で７２時間保管した後の浮きを、８０℃５０％保管後の浮き（ｍｍ）とした。
【００６９】
実施例及び比較例のラベルについて、上記評価結果等を表１に示した。
【表１】
2015114654.tif 000003
【００７０】
表１に示すように、実施例のラベルＡ１〜Ａ５は、いずれも巻付終端部の浮きが０．２ｍｍ以下と小さく、物品に対する良好な密着性を有することが分かった（特に乾電池の場合、当該浮きが０．２ｍｍを超えると品質不良となり得る）。粘着剤層のゲル分率が３５〜４５％である場合、常温及び高温高湿環境のいずれにおいても特に良好な密着性が得られた。一方、粘着剤層のゲル分率が３０％未満又は５０％を超える比較例のラベルＸ１〜Ｘ３は、巻付終端部の浮きが０．２ｍｍよりも大きくなり、実施例のラベルと比べて物品に対する密着力に劣ることが分かった。
【符号の説明】
【００７１】
１０，３０，４０  ラベル、１１  ラベル基材、１２，３１  粘着剤層、１３  デザイン印刷層、１４  表面保護層、２０  金属蒸着層、２１  保護層、２２  オーバーラップ部、５０  ラベル付き乾電池、５１  乾電池、６０，７０  ラベル付き容器、６１，７１  容器、１００  剥離紙
【図１】
2015114654.tif 000004
【図２】
2015114654.tif 000005
【図３】
2015114654.tif 000006
【図４】
2015114654.tif 000007
【図５】
2015114654.tif 000008
【図６】
2015114654.tif 000009
【図７】
2015114654.tif 000010